반응 용기 에 , 프로필렌 함량 이 100 질량 % 인 폴리올레핀 ( 호모 폴리프로필렌 , 닛폰 폴리 프로 주식회사 제 의 노바 테크 MA 3 ) 을 1 kg 투입 하 고 , 질소 통기 하 , 상압 , 360 ℃ 에서 , 열감 성 ( 熱 減成 ) 반응 ( 가열 에 의해 폴리올레핀 분자 의 일부 를 절단 하 여 , 분자 의 크기 를 조정 하 는 반응 ) 을 30 분 간 행했 다 . 얻 어 진 폴리올레핀 98 질 량부 와 , 무수 말레산 2 질 량부 와 , 다 이큐 밀 퍼 옥사이드 0 . 3 질 량부 를 반응 용기 에 투입 하 고 , 교반 하 , 180 ℃ 에서 3 시간 반응 시켰 다 . 그렇게 하 는 것 에 의해 , 산가 4 . 7 mgKOH / g , 수 평균 분자량 12000 , 융점 140 ℃ 의 산 변성 폴리올레핀 이 얻 어 졌 다 . 이것 을 제 1 산 변성 폴리올레핀 으로 했 다 . 이 제 1 산 변성 폴리올레핀 을 분쇄 했 다 . 그리고 , 이 분쇄 한 제 1 산 변성 폴리올레핀 을 , 그 농도 가 20 질량 % 가 되 도록 , 솔 벳 소 150 에 분산 시켰 다 . 이 와 같이 해서 얻 어 진 분 산액 을 분 산액 1 로 했 다 .